СИЛИКАТНОЕ ПОКРЫТИЕ ПОВЫШЕННОЙ ДОЛГОВЕЧНОСТИ И СПОСОБ ЕГО ПРИГОТОВЛЕНИЯ

3
2
1. Силикатное покрытие повышенной долговечности, содержащее часть жидкого натриевого стекла с массовой долей от 17% до 43%, портландцемента от 40% до 56%, замедлителя в размере от 11% до 31%, и минеральные ультрадисперсные добавки, отличающееся тем, что жидкое натриевое стекло имеет плотность не менее 1,44 г/см, массовая доля оксида кремния в жидком натриевом стекле составляет от 22,7% до 36,7%, а массовая доля оксида натрия от 7,9% до 13,8%; цемент имеет удельную поверхность не менее 4000 см/г; замедлитель представляет собой водный раствор фосфата натрия с массой фосфата натрия 15% и воды 85%.
2. Силикатное покрытие повышенной долговечности по п. 1, отличающееся тем, что портландцемент содержащийся в силикатном покрытии повышенной долговечности имеет белый цвет.
3. Силикатное покрытие повышенной долговечности по п. 1, отличающееся тем, что дополнительно содержит углеродные нанотрубки с массовой долей от 0,01% до 7%, микрокремнезем с массовой долей от 8% до 10%, известняк с массовой долей от 5% до 12%, пигмент с массовой долей от 0,5% до 5%, метакаолин с массовой долей от 3% до 12%, вспученный перлит с массовой долей от 3% до 16%, диоксид титана с массовой долей от 5% до 12%, микрокальцит с массовой долей от 5% до 12%.
4. Способ изготовления силикатного покрытия повышенной долговечности, включающий загрузку в емкость, по объему превышающую объем требуемого покрытия в два раза, силикатизатора и замедлителя, отличающийся тем, что в качестве силикатизатора используют сухой портландцемент, а в качестве замедлителя - водный раствор фосфата натрия, причем силикатизатор и замедлитель вводят в состав композиции в соотношении 2:1, после чего перемешивают до получения смеси однородной консистенции, затем к полученной композиции, в соотношении 2:1, добавляют жидкое натриевое стекло, после чего силикатное покрытие дополнительно перемешивают в течение 3-5 минут.
5. Способ изготовления силикатного покрытия повышенной долговечности по п. 4, отличающийся тем, что дополнительно для приготовления силикатного покрытия повышенной долговечности к составу покрытия добавляют ультрадисперсные добавки, включающие вспученный перлит, тонкомолотый известняк, диоксид титана, микрокальцит, перемешивают в сухом состоянии с портландцементом, а микрокремнезем, метакаолин, водные дисперсии углеродных нанотрубок вводят совместно с водным раствором фосфата натрия.